(57)【要約】【課題】内径精度が低い場合でも、内径寸法の修正など容易に行なうことのできる焼結軸受、軸受装置、および軸受装置の製造方法を提供すること。【解決手段】軸線方向に延びた軸穴１１０を備えた焼結軸受１１は、銅または銅系材料からなる銅層で鉄粉の表面を被覆した銅被覆鉄粉を焼結してなる。鉄粉に対する銅層の被覆率は２８重量％から４２重量％であって、銅被覆鉄粉の配合割合が焼結軸受１１を構成する材料全体に対して７０重量％から９８重量％である。【選択図】図１
2008232230.tif 000002
【特許請求の範囲】
【請求項１】
軸線方向に延びた軸穴を備えた焼結軸受において、
銅または銅系材料からなる銅層で鉄粉の表面を被覆した銅被覆鉄粉を焼結してなり、
前記鉄粉に対する前記銅層の被覆率が２８重量％から４２重量％であって、
前記銅被覆鉄粉の配合割合が焼結軸受を構成する材料全体に対して７０重量％から９８重量％であることを特徴とする焼結軸受。
【請求項２】
焼結軸受を構成する材料全体に対する銅の含有量が２９重量％から５０重量％であり、焼結軸受を構成する材料全体に対する鉄の含有量が４７重量％から６８重量％であることを特徴とする請求項１に記載の焼結軸受。
【請求項３】
前記軸穴の内周面における鉄の露出割合が面積比で２０％以下であることを特徴とする請求項１または２に記載の焼結軸受。
【請求項４】
前記銅層は銅からなり、
さらに、焼結軸受を構成する材料全体に対して３０重量％以下の青銅粉、焼結軸受を構成する材料全体に対して３０重量％以下の錫めっき銅粉、および焼結軸受を構成する材料全体に対して１重量％から３重量％の錫のうちの少なくとも一つが配合されて焼結されてなることを特徴とする請求項１乃至３の何れか一項に記載の焼結軸受。
【請求項５】
さらに、焼結軸受を構成する材料全体に対して０．５重量％から２重量％の固体潤滑材が配合されて焼結されてなることを特徴とする請求項１乃至４の何れか一項に記載の焼結軸受。
【請求項６】
前記軸穴内でサイジング部材を相対回転させて当該軸穴の内周面に研削加工および押し潰し加工してなることを特徴とする請求項１乃至５の何れか一項に記載の焼結軸受。
【請求項７】
請求項１乃至６の何れか一項に規定する焼結軸受と、該焼結軸受を内側に保持するハウジングとを備えていることを特徴とする軸受装置。
【請求項８】
請求項６に規定する焼結軸受と、該焼結軸受を内側に保持するハウジングとを備えた軸受装置の製造方法において、
前記ハウジング内に前記焼結軸受を保持させた後、前記軸穴内で前記サイジング部材を相対回転させて当該軸穴の内周面に研削加工および押し潰し加工を行なう回転サイジング工程を実施することを特徴とする軸受装置の製造方法。
【請求項９】
前記ハウジング内に前記焼結軸受を保持させるにあたっては、当該焼結軸受を前記ハウジング内に圧入することを特徴とする請求項８に記載の軸受装置の製造方法。
【発明の詳細な説明】
【技術分野】
【０００１】
本発明は、モータシャフト等を回転可能に支持するための焼結軸受、この焼結軸受を備えた軸受装置、および当該軸受装置の製造方法に関するものである。
【背景技術】
【０００２】
モータシャフト等の軸体を回転可能に支持するための軸受装置としては、たとえば、中心に軸穴を有する焼結軸受が、ハウジング内に保持された構造のものが知られており、モータシャフトの外周面に動圧溝を形成しておけば、動圧軸受装置として機能する。このような軸受装置において、焼結軸受は、銅層で鉄粉の表面を被覆した銅被覆鉄粉を円筒状に成形した後、焼結し、しかる後に、焼結体に対して潤滑油が含浸されたものである（例えば、特許文献１、２、３参照）。
【０００３】
焼結軸受には高い内径精度が求められ、軸体とのクリアランスとして片側で１μｍから３μｍ程度に管理され、焼結軸受の内径円筒度が２μｍ以下となるように仕上げられている。
【特許文献１】特許第３７７４６１４号公報
【特許文献２】特許第３５３７２８６号公報
【特許文献３】特許第２５５３３７４号公報
【発明の開示】
【発明が解決しようとする課題】
【０００４】
しかしながら、軸受装置に用いたハウジングが金属製の場合、ハウジングの内径精度が高くないと、以下の問題点が発生する。まず、ハウジングの内径寸法が小さ過ぎると、ハウジングに焼結軸受を圧入した際、焼結軸受の内径寸法が大きく変化してしまう。従って、ハウジングに焼結軸受を圧入した後、焼結軸受の軸穴内に仕上げ加工を行なう必要が発生するが、軸穴内に硬材である鉄が多く露出していると、研削が困難であり、無理に研削すると、傷が発生してしまう。これに対して、ハウジングの内径寸法が大きすぎる場合、ハウジングに焼結軸受を圧入することができず、接着剤等により固定する必要があるが、接着剤による固定では、焼結軸受を保持する力が弱いという問題点がある。
【０００５】
また、ハウジングが樹脂製の場合、ハウジングの剛性が低いので、内径寸法が小さ過ぎても、ハウジングに焼結軸受を圧入した際に焼結軸受の内径寸法が大きく変化することはないが、樹脂製のハウジングに焼結軸受を圧入した場合には、焼結軸受を保持する力が弱いという問題点がある。
【０００６】
以上の問題点に鑑みて、本発明の課題は、内径精度が低い場合でも、内径寸法の修正など容易に行なうことのできる焼結軸受、軸受装置、および軸受装置の製造方法を提供することにある。
【課題を解決するための手段】
【０００７】
上記課題を解決するために、本発明では、軸線方向に延びた軸穴を備えた焼結軸受において、銅または銅系材料からなる銅層で鉄粉の表面を被覆した銅被覆鉄粉を焼結してなり、前記鉄粉に対する前記銅層の被覆率が２８重量％から４２重量％であって、前記銅被覆鉄粉の配合割合が焼結軸受を構成する材料全体に対して７０重量％から９８重量％であることを特徴とする。
【０００８】
本発明においては、銅被覆鉄粉の配合量が７０重量％から９８重量％と比較的高く、鉄が適度に配合されているので、十分な耐磨耗性を備えている。また、７０重量％から９８重量％という高い配合比で銅被覆鉄粉を用いたため、表面に銅を効率よく露出させることができ、その分、軸穴の内周面における鉄の露出割合を面積比で２０％以下、さらには１０％以下とすることができる。このため、内周面が軟らかいので、回転サイジングによる研削加工と押し潰し加工とによる矯正を容易に行なうことができるとともに、回転サイジングの際、傷が発生しにくい。従って、軸受装置の組み立て工程において、ハウジングに焼結軸受を圧入した際、例えば、ハウジングの内径精度が低いことが原因で、焼結軸受の内径寸法が変化した場合でも、回転サイジング工程において軸穴内でサイジング部材を相対回転させて軸穴の内周面に十分な量の矯正を行なうことができ、軸穴の内径寸法に十分な精度を得ることができる。それ故、ハウジングとしては、内径精度は低いが安価なプレス加工品等を用いた場合でも、焼結軸受を圧入により固定することができる。さらに、７０重量％から９８重量％という高い配合比で銅被覆鉄粉を用いたため、銅を効率よく露出させる場合でも、銅層の被覆率が２８重量％から４２重量％の銅被覆鉄粉でよい。このような被覆率が低い銅被覆鉄粉は、被覆率が高い銅被覆鉄粉と比較して安価であるので、焼結軸受を製造する際の材料コストを低減することができる。さらにまた、銅被覆鉄粉を用いたため、銅を効率よく露出させる場合でも、銅自身の配合量が少なくてよい。それ故、膨張率については、軸体に多用されるマルテンサイト系ステンレス材と熱膨張率を同等にすることができ、使用温度が変化した場合でも、安定した軸受特性を発揮する。
【０００９】
本発明において「銅または銅系材料からなる銅層で鉄粉の表面を被覆した銅被覆鉄粉」とは、銅被覆鉄粉において、鉄粉が銅で被覆されている構成の他、鉄粉が青銅等の銅系材料で被覆されている構成を含むことを意味する。これらの銅被覆鉄粉のうち、鉄粉が青銅で被覆されている銅被覆鉄粉を用いると、錫を添加した場合と比較して、錫の偏析防止、および青銅マトリクスの均質化を図ることができ、回転サイジング工程を安定に行なうことができる。
【００１０】
本発明において、焼結軸受を構成する材料全体に対する銅の含有量が２９重量％から５０重量％であり、焼結軸受を構成する材料全体に対する鉄の含有量が４７重量％から６８重量％であることが好ましい。
【００１１】
本発明において、前記軸穴の内周面における鉄の露出割合が面積比で２０％以下であることが好ましい。このように構成すると、銅の露出面積が広い。それ故、異物の埋没性に優れているので、良好な摺動性を維持することができる。また、耐食性も高いという利点がある。
【００１２】
本発明において、鉄粉を被覆する前記銅層は銅からなり、さらに、焼結軸受を構成する材料全体に対して３０重量％以下の含有青銅粉、焼結軸受を構成する材料全体に対して３０重量％以下の錫めっき銅粉、および焼結軸受を構成する材料全体に対して１重量％から３重量％の錫のうちの少なくとも一つが配合されて焼結されてなることが好ましい。このように構成すると、鉄粉を被覆する銅層が銅からなる場合でも、配合した銅を青銅化することができる。また、上記上限値以下の配合量であれば、錫の偏析を防止することができる。なお、上記の添加剤のうち、錫めっき銅粉を用いると、錫の偏析をより確実に防止することができる。
【００１３】
本発明においては、さらに、焼結軸受を構成する材料全体に対して０．５重量％から２重量％の固体潤滑材、例えば、グラファイト、銅めっきグラファイト粉、二硫化モリブデン等が配合されて焼結されてなることが好ましい。これらの材料のうち、銅めっきグラファイト粉を用いると、グラファイトとマトリクス（焼結体の主材部分）との結合力を高めることができる。
【００１４】
本発明において、前記軸穴内でサイジング部材を相対回転させて当該軸穴の内周面に研削加工および押し潰し加工を行なうことが好ましい。このような加工方法であれば、加工を効率よく行なうことができるとともに、高い内径精度を得ることができる。
【００１５】
本発明を適用した焼結軸受は、この焼結軸受を内側に保持するハウジングとともに軸受装置を構成する。この場合、軸穴の内周面が平坦になっている構成の他、軸穴の内周面は平坦面であるが、軸体の外周面にヘリングボーン状のグルーブ溝や軸線方向に延びた縦溝が刻まれている構成や、軸穴の内周面にヘリングボーン状のグルーブ溝や軸線方向に延びた縦溝が刻まれている構成を採用することができる。
【００１６】
本発明に係る軸受装置の製造方法においては、少なくとも前記ハウジング内に前記焼結軸受を保持させた状態で前記軸穴内で前記サイジング部材を相対回転させて当該軸穴の内周面に研削加工および押し潰し加工を行なう回転サイジング工程を実施することが好ましい。
【００１７】
本発明において、前記ハウジング内に前記焼結軸受を保持させるにあたっては、当該焼結軸受を前記ハウジング内に圧入することが好ましい。この場合、ハウジングとして金属製のプレス加工品を用いれば、軸受装置のコストを低減でき、この場合でも、本発明によれば、焼結軸受の軸穴の内周面を高い精度で構成することができる。
【発明の効果】
【００１８】
本発明においては、銅被覆鉄粉の配合量が７０重量％から９８重量％と比較的高く、鉄が適度に配合されているので、十分な耐磨耗性を備えている。また、７０重量％から９８重量％という高い配合比で銅被覆鉄粉を用いたため、表面に銅を効率よく露出させることができ、その分、軸穴の内周面における鉄の露出割合を面積比で２０％以下、さらには１０％以下とすることができる。このため、内周面が軟らかいので、回転サイジングによる研削加工と押し潰し加工とによる矯正を容易に行なうことができるとともに、回転サイジングの際、傷が発生しにくい。従って、軸受装置の組み立て工程において、ハウジングに焼結軸受を圧入した際、例えば、ハウジングの内径精度が低いことが原因で、焼結軸受の内径寸法が変化した場合でも、回転サイジング工程において軸穴内でサイジング部材を相対回転させて軸穴の内周面に十分な量の矯正を行なうことができ、軸穴の内径寸法に十分な精度を得ることができる。それ故、ハウジングとしては、内径精度は低いが安価なプレス加工品等を用いた場合でも、焼結軸受を圧入により固定することができる。さらに、７０重量％から９８重量％という高い配合比で銅被覆鉄粉を用いたため、銅を効率よく露出させる場合でも、銅層の被覆率が２８重量％から４２重量％の銅被覆鉄粉でよい。このような被覆率が低い銅被覆鉄粉は、被覆率が高い銅被覆鉄粉と比較して安価であるので、焼結軸受を製造する際の材料コストを低減することができる。さらにまた、銅被覆鉄粉を用いたため、銅を効率よく露出させる場合でも、銅自身の配合量が少なくてよい。それ故、膨張率については、軸体に多用されるマルテンサイト系ステンレス材と熱膨張率を同等にすることができ、使用温度が変化した場合でも、安定した軸受特性を発揮する。
【発明を実施するための最良の形態】
【００１９】
図面を参照して、本発明の焼結軸受および軸受装置を説明する。
【００２０】
（焼結装置の全体構成）
図１は、本発明に係る焼結軸受を備えたモータの一例を示す断面図である。図１に示すモータ１は、ＨＤＤ等のディスク駆動装置に用いられるスピンドルモータであり、回転軸３を回転自在に支持する軸受装置１０と、回転軸３に搭載されたロータ８と、ロータ８に保持されたロータマグネット５と、ロータマグネット５に対して所定の隙間を介して半径方向内側で対向するステータ４とを備えている。ステータ４はブラケット７の外周に保持され、軸受装置１０の円筒状のハウジング１５は、ブラケット７の内周に装着される。このような構成のモータ１において、ロータ８は、磁気ディスク等のディスク２を１枚乃至複数枚保持するディスクハブとして構成されている。このようなモータ１において、ステータ４に通電すると、ステータ４とロータマグネット５との間に発生する電磁力によってロータ８および回転軸３が一体となって回転する。
【００２１】
本形態において、軸受装置１０は、回転軸３が挿入された軸穴１１０を備えた円筒状の焼結軸受１１を備えており、焼結軸受１１は、ハウジング１５の中央穴１５０に保持されている。なお、軸受装置１０は、スラスト受け１９も備えている。このように構成した軸受装置１０において、焼結軸受１１は軸線方向の全体で内径寸法が同一であるが、回転軸３は、細径部３５によって軸線方向で二分割されている。このため、焼結軸受１１は、回転軸２の外周面にのうち細径部３５の両側３１、３２を各々回転可能に支持している。また、２つの焼結軸受１１が軸線方向で離間した状態でハウジング１５に保持される場合もある。
【００２２】
本形態において、軸受装置１０は、焼結軸受１１が回転軸３の外周面を非接触で支持する動圧軸受装置１０として構成されている。すなわち、本形態では、焼結軸受１１の内周面および回転軸３の外周面のうちのいずれか一方には、ヘリングボーン状のグルーブ溝や軸線方向に延びた縦溝が刻まれており、これらのグルーブ溝や縦溝により動圧を発生させる。
【００２３】
（軸受装置１０の構成および製造方法）
図２は各々、本形態の軸受装置１０の製造方法を示す工程図である。図３（ａ）、（ｂ）、（ｃ）、（ｄ）は各々、本形態の軸受装置１０を製造する際、回転サイジング工程ＳＴ１２で用いるサイジング部材２０の側面図、正面図、Ａ−Ａ′断面図、およびＢ−Ｂ′断面図である。
【００２４】
本形態において、回転軸３は、例えば、ステンレス鋼等の金属材料、例えば、マルテンサイト系ステンレス材で形成され、ハウジング１５は、金属製のプレス加工品からなる。焼結軸受１１は、銅または銅系材料からなる銅層で鉄粉の表面を被覆した銅被覆鉄粉を焼結することにより形成され、潤滑油が含浸されている。かかる潤滑油は、焼結軸受１１とハウジング１５との隙間に対しても充填されている。また、焼結軸受１１には防錆用の油も含浸されている。
【００２５】
このような軸受装置１０を製造するにあたっては、図２に示すように、まず、焼結軸受１１の製造工程では、粉体原料混合工程ＳＴ１において銅、または青銅等の銅系材料からなる銅層で鉄粉の表面を被覆した銅被覆鉄粉と、その他の粉体原料を混合した後、成形工程ＳＴ２で円筒状に成形し、焼結工程ＳＴ３で円筒状の焼結体とする。焼結工程ＳＴ３では、焼結温度を７００〜８００℃に設定したアンモニア分解ガス雰囲気中で圧粉成形体を焼結する。
【００２６】
次に、バレル研磨工程ＳＴ４においてバリ取りを行なった後、サイジング工程ＳＴ５において、焼結体の軸穴１１０に対して丸棒状のサイジング部材を通して、軸穴１１０の内周面を押し潰し、内周面での開孔率の調整を行なう。次に、洗浄工程ＳＴ６および乾燥工程ＳＴ７を行なった後、含浸工程ＳＴ８において、焼結体に潤防錆用の油を含浸し、焼結軸受１１を製造する。
【００２７】
ここで、銅被覆鉄粉としては、鉄粉に対する銅層の被覆率が２８重量％から４２重量％のものを用い、銅被覆鉄粉の配合割合は、焼結軸受１１を構成する材料全体に対して７０重量％から９８重量％である。各成分の含有量で表わせば、焼結軸受１１において、銅の含有量は、焼結軸受１１を構成する材料全体に対して２９重量％から５０重量％であり、鉄の含有量は、焼結軸受１１を構成する材料全体に対して４７重量％から６８重量％である。
【００２８】
本形態において、銅被覆鉄粉で鉄粉を被覆する銅層が銅からなる場合、さらに、焼結軸受１１を構成する材料全体に対して３０重量％以下の青銅粉、焼結軸受を構成する材料全体に対して３０重量％以下の錫めっき銅粉、あるいは焼結軸受１１を構成する材料全体に対して１重量％から３重量％の錫が配合されて焼結されることもある。
【００２９】
本形態においては、さらに、焼結軸受１１を構成する材料全体に対して０．５重量％から２重量％の固体潤滑材、例えば、グラファイト、銅めっきグラファイト粉、二硫化モリブデン等を配合し、焼結することもある。
【００３０】
このように本形態においては、７０重量％から９８重量％という高い配合比で銅被覆鉄粉を用いたため、少ない銅量で表面に銅を効率よく露出させることができ、その分、次の回転サイジング工程ＳＴ１２を行なう前の状態で、軸穴１１０の内周面における鉄の露出割合を面積比で２０％以下、さらには１０％以下とすることができる。このため、軸穴１１０の内周面を容易かつ好適に研削加工を行なうことができる。従って、軸受装置１０を製造するにあたって、ハウジング組製造工程では、以下の方法を採用することができる。
【００３１】
まず、ハウジング圧入工程ＳＴ１１において、ハウジング１５の中央穴１５０内に焼結軸受１１を圧入する。次に、回転サイジング工程ＳＴ１２では、図３（ａ）、（ｂ）、（ｃ）、（ｄ）に示す棒状のサイジング部材２０を焼結軸受１１の軸穴１１０に通し、サイジング部材２０を回転させる。ここで、サイジング部材２０は基端部が回転装置への連結部２５になっている。また、サイジング部材２０の先端部は、段部を介して２つの部分に分かれており、先端側の導入部分２２は基端側の加工部分２１に比較して細い。また、サイジング部材２０の導入部分２２および加工部分２１はいずれも断面四角形の角棒状である。このような構成のサイジング部材２０を用いて回転サイジング工程ＳＴ１２を行なうには、まず、サイジング部材２０を回転させずに先端側の導入部分２２を焼結軸受１１の軸穴１１０内に挿入した後、サイジング部材２０を回転させながら、加工部分２１を焼結軸受１１の軸穴１１０内に挿入する。従って、加工部分２１の角部分において焼結軸受１１の内周面を例えば２．５μｍ程度、研削することができる。その結果、焼結軸受１１の軸穴１１０の内径は、サイジング部材２０の加工部分２１に対する外接円に補正され、かつ、円筒度も向上する。その際、軸穴１１０の内周面における鉄の露出割合が増大するが、それでも、面積比として２０％以下である。
【００３２】
なお、サイジング部材２０の断面形状は、四角形に限定されず、四角形以外の多角形のものを用いることもできる。また、サイジング部材２０には、太さの異なる加工領域が複数、軸線方向に形成された構造のもの、外周面に螺旋溝が形成されているもの等、各種のものを用いることができる。
【００３３】
次に、洗浄工程ＳＴ１３および乾燥工程ＳＴ１４を行った後、注油工程ＳＴ１５において、焼結軸受１１とハウジング１５との隙間に対して潤滑油を注入する。
【００３４】
（本形態の主な効果）
以上説明したように、本形態の焼結軸受１１においては、銅層で被覆されていない鉄粉が配合されていない代わりに、銅被覆鉄粉の配合量が７０重量％から９８重量％と比較的高く、鉄が適度に配合されているので、十分な耐磨耗性を備えている。すなわち、軸受装置１０を使用していくうちに軸穴１１０の内周面が磨耗しても、鉄が露出してくるので、それ以上、磨耗が進行しない。
【００３５】
また、銅被覆鉄粉は不規則な形状を有しているため、見かけ密度が低いが、通気性が悪い。それ故、動圧軸受として潤滑油の逃げが少なく、良好な軸受特性を長期間にわたって維持することができる。
【００３６】
また、７０重量％から９８重量％という高い配合比で銅被覆鉄粉を用いたため、表面に銅を効率よく露出させることができ、その分、硬質の鉄材の露出を低く抑えることができる。例えば、回転サイジング工程ＳＴ１２を行なう前の状態で軸穴１１０の内周面における鉄の露出割合を面積比で、２０％以下、さらには１０％以下とすることができるので、軸穴１１０の内周面では塑性流動が起こりやすい。このため、軸穴１１０の内周面に研削加工および押し潰し加工による矯正を容易に行なうことができるとともに、矯正の際、傷が発生しにくい。従って、軸受装置１０の組み立て工程において、ハウジング１５に焼結軸受１１を圧入した際、例えば、ハウジング１５の内径精度が低いことが原因で、焼結軸受１１の内径寸法が変化した場合でも、回転サイジング工程ＳＴ１２において、軸穴１１０内でサイジング部材２０を相対回転させれば、軸穴１１０の内周面に研削加工および押し潰し加工を行なうことができる。従って、軸穴１１０の内周面に対して十分な量の矯正を行なうことができ、軸穴１１０の内径寸法に十分な精度を得ることができる。それ故、ハウジング１５としては、内径精度は低いが安価なプレス加工品等を用いた場合でも、焼結軸受１１を圧入により固定することができる。
【００３７】
また、回転サイジング工程ＳＴ１２を行なった後も、軸穴１１０の内周面における鉄の露出割合が面積比で２０％以下であり、銅の露出面積が広い。それ故、異物の埋没性に優れているので、良好な摺動性を維持することができる。また、耐食性も高いという利点がある。
【００３８】
さらに、７０重量％から９８重量％という高い配合比で銅被覆鉄粉を用いたため、銅を効率よく露出させる場合でも、銅層の被覆率が２８重量％から４２重量％の銅被覆鉄粉でよい。このような被覆率が低い銅被覆鉄粉は、被覆率が高い銅被覆鉄粉と比較して安価であるので、焼結軸受１１を製造する際の材料コストを低減することができる。
【００３９】
さらにまた、７０重量％から９８重量％という高い配合比で銅被覆鉄粉を用いたため、銅を効率よく露出させる場合でも、銅自身の配合量が少なくてよい。それ故、膨張率については、回転軸３に多用されるマルテンサイト系ステンレス材と熱膨張率を同等にすることができ、使用温度が変化した場合でも、安定した軸受特性を発揮する。
【００４０】
しかも、７０重量％から９８重量％という高い配合比で銅被覆鉄粉を用いたため、軸穴１１０の内周面で銅が十分露出しているので、サイジング工程ＳＴ５において、軸穴１１０の内周面を押し潰しやすい。それ故、開孔率の調整を容易に行なうことができる。
【００４１】
ここで、銅被覆鉄粉の配合量を７０重量％未満にすると、耐磨耗性を確保するのに、銅層で被覆されていない鉄粉を配合する必要性が発生し、軸穴１１０の内周面で硬質の鉄材の露出が多くなるので、軸穴１１０の内周面に対する回転サイジングを行なえなくなる。一方、銅被覆鉄粉の配合量が９８重量％を超えると、錫やグラファイト等といった固体潤滑剤等を配合できなくなる。それ故、銅被覆鉄粉の配合量については、７０重量％から９８重量％が好ましい。また、銅被覆鉄粉における銅層の被覆率が２８重量％未満の場合には、軸穴１１０の内周面で硬質の鉄材の露出が多くなってしまう。これに対して、銅被覆鉄粉における銅層の被覆率が４２重量％未満を超えても、回転サイジングの容易さに対する優位性については４２重量％以下と変わらない一方、銅が増えた分、コストが上昇するとともに、熱膨張が大きくなる等の問題が顕在化する。それ故、銅被覆鉄粉における銅層の被覆率については２８重量％から４２重量％が好ましい。
【００４２】
［実施例１］
本例では、粉体原料混合工程ＳＴ１において、焼結軸受１１を製造するための粉体原料として、以下の材料
４０％銅めっき鉄粉（銅被覆鉄粉）  ９８重量部
アトマイズ錫粉                      ２重量部
天然黒鉛（グラファイト）            １重量部
ステアリン酸亜鉛                    １重量部
をＶ型ブレンダにて１０分混合した後、成形工程ＳＴ２において金型内で成形し、円筒状の圧粉成形体を得る。この状態で各成分の割合は以下
鉄                ５８．２２重量％
銅                ３８．１１重量％
錫                  １．９８重量％
グラファイト        ０．９９重量％
の通りである。
【００４３】
次に、焼結工程ＳＴ３において、アンモニア分解ガス雰囲気中で７５０〜８５０℃の温度で圧粉成形体を焼結し、円筒状の焼結体を得る。その結果、銅と錫は青銅を形成し、各成分の割合は以下
鉄                ５８．２２重量％（５９．２４体積％）
青銅              ４０．７９重量％（３７．２２体積％）
グラファイト        ０．９９重量％（３．５４体積％）
の通りとなる。また、軸穴１１０の内周面での占有面積比は以下
鉄                  ７．８０面積％
青銅              ８２．６０面積％
グラファイト        ９．６０面積％
の通りとなる。
【００４４】
なお、比較例として、銅被覆鉄粉を用いず、鉄粉を用いて上記組成比（重量％）を実現すると、軸穴１１０の内周面での占有面積比は以下
鉄                ５３．０１面積％
青銅              ３８．８９面積％
グラファイト        ８．１０面積％
の通りとなってしまい、硬い鉄の露出面積が大きくなりすぎて、後述する回転サイジング工程ＳＴ１２で十分な矯正を行なえなくなる。
【００４５】
次に、バレル研磨工程ＳＴ４を行なう。次に、サイジング工程ＳＴ５でサイジングを行い、軸穴１１０の内周面の開孔率を３〜１０％に調整した後、洗浄工程ＳＴ６および乾燥工程ＳＴ７を行なう。次に、含浸工程ＳＴ８で焼結体に防錆用の油を含浸し、焼結軸受１１を得る。
【００４６】
次に、ハウジング圧入工程ＳＴ１１において、ハウジング１５の中央穴１５０内に焼結軸受１１を圧入した後、回転サイジング工程ＳＴ１２において焼結軸受１１の軸穴１１０の内周面を矯正し、内周面の精度を調整する。その結果、内径寸法の公差を２μｍ以下とすることができ、円筒度を２μｍ以下にすることができる。また、軸穴１１０の内周面での占有面積比は以下
鉄                １５．８０面積％
青銅              ７３．４０面積％
グラファイト      １０．８０面積％
の通りとなる。
【００４７】
次に、洗浄工程ＳＴ１３および乾燥工程ＳＴ１４を行った後、注油工程ＳＴ１５で潤滑油を注入する。その結果、軸受装置１０が完成する。
【００４８】
［実施例２］
本例では、粉体原料混合工程ＳＴ１において、焼結軸受１１を製造するための粉体原料として、以下の材料
４０％銅めっき鉄粉（銅被覆鉄粉）    ８０重量部
プレミックス青銅粉（１０重量％錫）  ２０重量部
天然黒鉛（グラファイト）              １重量部
ステアリン酸亜鉛                      １重量部
をＶ型ブレンダにて１０分混合した後、成形工程ＳＴ２において金型内で成形し、円筒状の圧粉成形体を得る。この状態で各成分の割合は以下
鉄                ４７．５２重量％
銅                ４９．５０重量％
錫                  １．９８重量％
グラファイト        ０．９９重量％
の通りである。
【００４９】
次に、焼結工程ＳＴ３において、アンモニア分解ガス雰囲気中で７５０〜８５０℃の温度で圧粉成形体を焼結し、円筒状の焼結体を得る。その結果、銅と錫は青銅を形成し、各成分の割合は以下
鉄                ４７．５２重量％（４８．９１体積％）
青銅              ５１．４９重量％（４７．５１体積％）
グラファイト        ０．９９重量％（３．５８体積％）
の通りとなる。また、軸穴１１０の内周面での占有面積比は以下
鉄                  ６．９０面積％
青銅              ８３．６０面積％
グラファイト        ９．５０面積％
の通りとなる。
【００５０】
なお、比較例として、銅被覆鉄粉を用いず、鉄粉を用いて上記組成比（重量％）を実現すると、軸穴１１０の内周面での占有面積比は以下
鉄                ４６．３８面積％
青銅              ４５．５０面積％
グラファイト        ８．１２面積％
の通りとなってしまい、硬い鉄の露出面積が大きくなりすぎて、後述する回転サイジング工程ＳＴ１２で十分な矯正を行なえなくなる。
【００５１】
次に、バレル研磨工程ＳＴ４を行なう。次に、サイジング工程ＳＴ５でサイジングを行い、軸穴１１０の内周面の開孔率を１〜５％に調整した後、洗浄工程ＳＴ６および乾燥工程ＳＴ７を行なう。次に、含浸工程ＳＴ８で焼結体に防錆用の油を含浸し、焼結軸受１１を得る。
【００５２】
次に、ハウジング圧入工程ＳＴ１１において、ハウジング１５の中央穴１５０内に焼結軸受１１を圧入した後、回転サイジング工程ＳＴ１２において焼結軸受１１の軸穴１１０の内周面を矯正し、内周面の精度を調整する。その結果、内径寸法の公差を２μｍ以下とすることができ、円筒度を１μｍ以下にすることができる。また、軸穴１１０の内周面での占有面積比は以下
鉄                １５．６０面積％
青銅              ７４．８０面積％
グラファイト        ９．６０面積％
の通りとなる。次に、洗浄工程ＳＴ１３および乾燥工程ＳＴ１４を行った後、注油工程ＳＴ１５で潤滑油を注入する。その結果、軸受装置１０が完成する。
【００５３】
［実施例３］
本例では、粉体原料混合工程ＳＴ１において、焼結軸受１１を製造するための粉体原料として、以下の材料
３０％銅めっき鉄粉（銅被覆鉄粉）  ９８重量部
アトマイズ錫粉                      １．９８重量部
天然黒鉛（グラファイト）            １重量部
ステアリン酸亜鉛                    １重量部
をＶ型ブレンダにて１０分混合した後、成形工程ＳＴ２において金型内で成形し、円筒状の圧粉成形体を得る。この状態で各成分の割合は以下
鉄                ６７．９２重量％
銅                ２９．１１重量％
錫                  １．９８重量％
グラファイト        ０．９９重量％
の通りである。
【００５４】
次に、焼結工程ＳＴ３において、アンモニア分解ガス雰囲気中で７５０〜８５０℃の温度で圧粉成形体を焼結し、円筒状の焼結体を得る。その結果、銅と錫は青銅を形成し、各成分の割合は以下
鉄                ６７．９２重量％（６８．４１体積％）
青銅              ３１．０９重量％（２８．０８体積％）
グラファイト        ０．９９重量％（３．５１体積％）
の通りとなる。また、軸穴１１０の内周面での占有面積比は以下
鉄                  ６．７０面積％
青銅              ８４．５０面積％
グラファイト        ８．８０面積％
の通りとなる。
【００５５】
なお、比較例として、銅被覆鉄粉を用いず、鉄粉を用いて上記組成比（重量％）を実現すると、軸穴１１０の内周面での占有面積比は以下
鉄                ５９．１６面積％
青銅              ３２．６８面積％
グラファイト        ８．１６面積％
の通りとなってしまい、硬い鉄の露出面積が大きくなりすぎて、後述する回転サイジング工程ＳＴ１２で十分な矯正を行なえなくなる。
【００５６】
次に、バレル研磨工程ＳＴ４を行なう。次に、サイジング工程ＳＴ５でサイジングを行い、軸穴１１０の内周面の開孔率を３〜１０％に調整した後、洗浄工程ＳＴ６および乾燥工程ＳＴ７を行なう。次に、含浸工程ＳＴ８で焼結体に防錆用の油を含浸し、焼結軸受１１を得る。
【００５７】
次に、ハウジング圧入工程ＳＴ１１において、ハウジング１５の中央穴１５０内に焼結軸受１１を圧入した後、回転サイジング工程ＳＴ１２において焼結軸受１１の軸穴１１０の内周面を矯正し、内周面の精度を調整する。その結果、内径寸法の公差を２μｍ以下とすることができ、円筒度を２μｍ以下にすることができる。また、軸穴１１０の内周面での占有面積比は以下
鉄                １４．９０面積％
青銅              ７４．７０面積％
グラファイト      １０．４０面積％
の通りとなる。次に、洗浄工程ＳＴ１３および乾燥工程ＳＴ１４を行った後、注油工程ＳＴ１５で潤滑油を注入する。その結果、軸受装置１０が完成する。
【００５８】
［実施例４］
本例では、粉体原料混合工程ＳＴ１において、焼結軸受１１を製造するための粉体原料として、以下の材料
３０％銅めっき鉄粉（銅被覆鉄粉）    ７０重量部
プレミックス青銅粉（１０重量％錫）  ３０重量部
天然黒鉛（グラファイト）              １重量部
ステアリン酸亜鉛                      １重量部
をＶ型ブレンダにて１０分混合した後、成形工程ＳＴ２において金型内で成形し、円筒状の圧粉成形体を得る。この状態で各成分の割合は以下
鉄                ４８．５１重量％
銅                ４７．５２重量％
錫                  ２．９７重量％
グラファイト        ０．９９重量％
の通りである。
【００５９】
次に、焼結工程ＳＴ３において、アンモニア分解ガス雰囲気中で７５０〜８５０℃の温度で圧粉成形体を焼結し、円筒状の焼結体を得る。その結果、銅と錫は青銅を形成し、各成分の割合は以下
鉄                ４８．５１重量％（４９．８７体積％）
青銅              ５０．５０重量％（４６．５５体積％）
グラファイト        ０．９９重量％（３．５８体積％）
の通りとなる。また、軸穴１１０の内周面での占有面積比は以下
鉄                  ５．９０面積％
青銅              ８５．００面積％
グラファイト        ９．１０面積％
の通りとなる。
【００６０】
なお、比較例として、銅被覆鉄粉を用いず、鉄粉を用いて上記組成比（重量％）を実現すると、軸穴１１０の内周面での占有面積比は以下
鉄                ４７．００面積％
青銅              ４４．８９面積％
グラファイト        ８．１１面積％
の通りとなってしまい、硬い鉄の露出面積が大きくなりすぎて、後述する回転サイジング工程ＳＴ１２で十分な矯正を行なえなくなる。
【００６１】
次に、バレル研磨工程ＳＴ４を行なう。次に、サイジング工程ＳＴ５でサイジングを行い、軸穴１１０の内周面の開孔率を１〜５％に調整した後、洗浄工程ＳＴ６および乾燥工程ＳＴ７を行なう。次に、含浸工程ＳＴ８で焼結体に防錆用の油を含浸し、焼結軸受１１を得る。
【００６２】
次に、ハウジング圧入工程ＳＴ１１において、ハウジング１５の中央穴１５０内に焼結軸受１１を圧入した後、回転サイジング工程ＳＴ１２において焼結軸受１１の軸穴１１０の内周面を矯正し、内周面の精度を調整する。その結果、内径寸法の公差を２μｍ以下とすることができ、円筒度を１μｍ以下にすることができる。また、軸穴１１０の内周面での占有面積比は以下
鉄                １３．７０面積％
青銅              ７６．９０面積％
グラファイト        ９．４０面積％
の通りとなる。次に、洗浄工程ＳＴ１３および乾燥工程ＳＴ１４を行った後、注油工程ＳＴ１５で潤滑油を注入する。その結果、軸受装置１０が完成する。
【００６３】
（モータへの搭載例）
なお、上記形態では、ＨＤＤ、ＦＤＤ等の磁気ディスク装置に用いる軸受装置１０に本発明を適用した例を説明したが、ＣＤ−ＲＯＭ、ＣＤ−Ｒ／ＲＷ、ＤＶＤ−ＲＯＭ／ＲＡＭ等の光ディスク装置、ＭＤ、ＭＯ等の光磁気ディスク装置等のスピンドルモータ、レーザビームプリンタ（ＬＢＰ）のポリゴンスキャナモータ、あるいは電気機器、例えば軸流ファン等の小型モータに用いられる軸受装置１０に本発明を適用してもよい。
【図面の簡単な説明】
【００６４】
【図１】本発明に係る焼結含油軸受を備えたモータの一例を示す断面図である。
【図２】本発明を適用した軸受装置の製造方法を示す工程図である。
【図３】（ａ）、（ｂ）、（ｃ）、（ｄ）は各々、本形態の軸受装置を製造する際、回転サイジング工程で用いるサイジング部材の側面図、正面図、Ａ−Ａ′断面図、およびＢ−Ｂ′断面図である。
【符号の説明】
【００６５】
１０  軸受装置
１１  焼結軸受
１５  ハウジング
【図１】
2008232230.tif 000003
【図２】
2008232230.tif 000004
【図３】
2008232230.tif 000005